(57)【特許請求の範囲】
【請求項１】
複数の補強繊維が所定方向に引き揃えられた補強繊維シート層を熱可塑性樹脂材料からなるマトリックス樹脂により一体形成したプリプレグシート材において、前記マトリックス樹脂は、少なくとも一部に特性の異なる熱可塑性樹脂材料からなる複数の樹脂領域が前記補強繊維シート層の厚み方向に層状に形成されており、少なくとも１つの前記樹脂領域は、前記補強繊維シート層の内部に一部入り込んだ状態となっているプリプレグシート材。
【請求項２】
複数の前記樹脂領域は、異なる種類の熱可塑性樹脂材料からなる請求項１に記載のプリプレグシート材。
【請求項３】
前記樹脂領域では、前記補強繊維シート層の補強繊維の間に前記熱可塑性樹脂材料が一部空間を残した状態で含浸した半含浸部分が少なくとも一部に形成されている請求項１又は２に記載のプリプレグシート材。
【請求項４】
複数の補強繊維が所定方向に引き揃えられた補強繊維シート材の片面又は両面に対して特性の異なる熱可塑性樹脂材料からなる複数種類の熱可塑性樹脂シート材のうち１種類の熱可塑性樹脂シート材をそれぞれ付着させて複数種類の熱可塑性樹脂補強シート材を形成し、異なる種類の前記熱可塑性樹脂補強シート材を複数枚積層して加熱加圧し、特性の異なる熱可塑性樹脂材料からなる複数の樹脂領域が前記補強繊維シート層の厚み方向に層状に形成されるとともに前記補強繊維シート層の内部に一部入り込んだ状態となって一体形成するプリプレグシート材の製造方法。
【請求項５】
複数種類の前記熱可塑性樹脂シート材は、異なる種類の熱可塑性樹脂材料からなる請求項４に記載の製造方法。
【請求項６】
表層側の前記熱可塑性樹脂補強シート材の熱可塑性樹脂材料は、所定の温度状態において内層側の前記熱可塑性樹脂補強シート材の熱可塑性樹脂材料よりも流動性の低い材料を用いる請求項４又は５に記載の製造方法。
【請求項７】
前記補強繊維シート材は、単位面積当りの重量が８０ｇ／ｍ2以下である請求項４から６のいずれかに記載の製造方法。
【請求項８】
請求項１から３のいずれかに記載のプリプレグシート材を用いて成形された成形品。
【請求項９】
前記補強繊維シート層の間に樹脂層が形成されている請求項８に記載の成形品。
【発明の詳細な説明】
【技術分野】
【０００１】
本発明は、積層された複数の補強繊維シート層を熱可塑性樹脂材料からなるマトリックス樹脂により一体形成したプリプレグシート材及びその製造方法に関するものである。
【背景技術】
【０００２】
繊維補強複合材料は、繊維材料とマトリックス材料を組み合せたもので、軽量で剛性が高く多様な機能設計が可能な材料であり、航空宇宙分野、輸送分野、土木建築分野、運動器具分野等の幅広い分野で用いられている。現在、炭素繊維又はガラス繊維といった補強繊維材料を熱硬化性樹脂材料と組み合せた繊維強化プラスチック（ＦＲＰ）が主流となっている。しかし、リサイクル性、短時間成型性、成型品の耐衝撃特性の向上等の利点から、マトリックス樹脂に熱可塑性樹脂材料を用いた成型品開発が今後増加すると考えられている。
【０００３】
補強繊維材料と熱可塑性樹脂材料と組み合わせたシート材については、例えば、特許文献１では、熱可塑性樹脂シート及び炭素繊維からなる強化繊維束を交互に積層するように搬送し、積層されたシートを加熱及び加圧してプリプレグシート材を製造する点が記載されている。また、特許文献２では、複数の補強繊維が所定方向に引き揃えられてシート状に形成された補強繊維シート材及び補強繊維シート材の片面に付着した熱可塑性樹脂シート材により構成されている熱可塑性樹脂補強シート材を積層して形成された熱可塑性樹脂多層補強シート材を用いて熱可塑性樹脂多層補強成形品を製造する点が記載されている。
【０００４】
また、特許文献３では、複数の補強繊維を集束した補強繊維束を幅方向に複数本引き揃えシート状とした補強繊維シート材の片面に、熱可塑性樹脂シート材を、当該熱可塑性樹脂シート材の溶融温度より低い温度で溶融又は軟化する接着用熱可塑性樹脂材によって付着させて熱可塑性樹脂補強シート材を構成し、熱可塑性樹脂補強シート材を積層して接着用熱可塑性樹脂材により各層の熱可塑性樹脂補強シート材を接着一体化させて熱可塑性樹脂多層補強シート材を製造する点が記載されている。
【０００５】
また、特許文献４では、開繊糸シートの片面又は両面に、熱硬化性樹脂又は熱可塑性樹脂が付着した樹脂付着離型シートを密着させて加熱加圧することで、開繊糸シートに樹脂を付着又は含浸させた繊維補強シートを製造する点が記載されている。
【先行技術文献】
【特許文献】
【０００６】
【特許文献１】特開２００３−１８１８３２号公報
【特許文献２】特開２００８−１４９７０８号公報
【特許文献３】特表２００８−２２１８３３号公報
【特許文献４】特開２０１０―２７０４２０号公報
【発明の概要】
【発明が解決しようとする課題】
【０００７】
上述した特許文献では、熱可塑性樹脂材料を補強繊維材料の間に含浸させた繊維補強シート材又は成形品を製造しているが、熱可塑性樹脂材料は、溶融時の樹脂粘度が高く流動特性が悪いため、補強繊維材料の間に熱可塑性樹脂材料の未含浸部分つまりボイド（空隙）が発生しやすく力学的特性が悪くなる。プリプレグシートを積層して得られる積層成形品の場合、層間の強度や靭性が成形品の力学特性に影響を与える。特に、耐衝撃性については、層間樹脂の靭性が支配的となる。
【０００８】
マトリクス樹脂材料にエポキシ樹脂材料等の熱硬化性樹脂材料を使用する場合、マトリクス樹脂材料に不溶である熱可塑性樹脂材料の微粒子を分布させ、層間に樹脂層を形成し、耐衝撃性を向上させている。この場合、靭性のある熱可塑性樹脂材料を高濃度に分布させた樹脂層を形成したことで、層間の剥離が抑制されたと考えられる（例えば、特開２００８−５０５８７号公報参照）。
【０００９】
しかしながら、マトリクス樹脂材料として熱可塑性樹脂材料を使用した場合、成形時における高温・高圧の状態により層間に樹脂層を形成することが難しい。また、熱可塑性樹脂材料が補強繊維材料の間に含浸したプリプレグシートは剛性を有するようになるため、補強繊維材料を多軸に配向させて複数層に積層したシートはドレープ性に欠け、三次元形状の成型金型に合致させるように変形させることが難しいといった課題がある。
【００１０】
そこで、本発明は、積層された複数の補強繊維シート層を一体形成するマトリックス樹脂に異なる熱可塑性樹脂材料からなる樹脂領域を形成することで高品質で優れた特性を備えるプリプレグシート材及びその製造方法を提供することを目的とするものである。
【課題を解決するための手段】
【００１１】
本発明に係るプリプレグシート材は、複数の補強繊維が所定方向に引き揃えられた補強繊維シート層を熱可塑性樹脂材料からなるマトリックス樹脂により一体形成したプリプレグシート材において、前記マトリックス樹脂は、少なくとも一部に特性の異なる熱可塑性樹脂材料からなる複数の樹脂領域が前記補強繊維シート層の厚み方向に層状に形成されており、少なくとも１つの前記樹脂領域は、前記補強繊維シート層の内部に一部入り込んだ状態となっている。さらに、複数の前記樹脂領域は、異なる種類の熱可塑性樹脂材料からなる。さらに、前記樹脂領域では、前記補強繊維シート層の補強繊維の間に前記熱可塑性樹脂材料が一部空間を残した状態で含浸した半含浸部分が少なくとも一部に形成されている。
【００１２】
本発明に係るプリプレグシート材の製造方法は、複数の補強繊維が所定方向に引き揃えられた補強繊維シート材の片面又は両面に対して特性の異なる熱可塑性樹脂材料からなる複数種類の熱可塑性樹脂シート材のうち１種類の熱可塑性樹脂シート材をそれぞれ付着させて複数種類の熱可塑性樹脂補強シート材を形成し、異なる種類の前記熱可塑性樹脂補強シート材を複数枚積層して加熱加圧し、特性の異なる熱可塑性樹脂材料からなる複数の樹脂領域が前記補強繊維シート層の厚み方向に層状に形成されるとともに前記補強繊維シート層の内部に一部入り込んだ状態となって一体形成する。さらに、複数種類の前記熱可塑性樹脂シート材は、異なる種類の熱可塑性樹脂材料からなる。さらに、表層側の前記熱可塑性樹脂補強シート材の熱可塑性樹脂材料は、所定の温度状態において内層側の前記熱可塑性樹脂補強シート材の熱可塑性樹脂材料よりも流動性の低い材料を用いる。さらに、前記補強繊維シート材は、単位面積当りの重量が８０ｇ／ｍ2以下である。
【発明の効果】
【００１３】
本発明は、上記のような構成を有することで、積層された複数の補強繊維シート層を一体形成するマトリックス樹脂に異なる熱可塑性樹脂材料からなる複数の樹脂領域が形成されているので、高品質で優れた特性を備えたプリプレグシート材を得ることができる。
【図面の簡単な説明】
【００１４】
【図１Ａ】本発明に係るプリプレグシート材の断面に関する模式図である。
【図１Ｂ】本発明に係るプリプレグシート材の断面に関する模式図である。
【図１Ｃ】本発明に係るプリプレグシート材の断面に関する模式図である。
【図２】熱可塑性樹脂補強シート材に関する模式図である。
【図３Ａ】別の熱可塑性樹脂補強シート材に関する模式図である。
【図３Ｂ】別の熱可塑性樹脂補強シート材に関する模式図である。
【図４】熱可塑性樹脂補強シート材の積層に関する説明図である。
【図５】熱可塑性樹脂補強シート材の製造装置に関する概略構成図である。
【図６】プリプレグシート材の製造装置に関する概略構成図である。
【図７】プリプレグシート材の別の製造装置に関する概略構成図である。
【図８】プリプレグシート材を用いて成形品を製造する工程に関する説明図である。
【図９】実施例１におけるプリプレグシート材の断面を撮影した写真である。
【図１０】実施例２におけるプリプレグシート材の断面を撮影した写真である。
【図１１】実施例５における積層板の断面を撮影した写真である。
【図１２】実施例６における積層板の断面を撮影した写真である。
【図１３】実施例７における積層板の断面を撮影した写真である。
【図１４】実施例８における積層板の断面を撮影した写真である。
【発明を実施するための形態】
【００１５】
以下、本発明に係る実施形態について詳しく説明する。なお、以下に説明する実施形態は、本発明を実施するにあたって好ましい具体例であるから、技術的に種々の限定がなされているが、本発明は、以下の説明において特に本発明を限定する旨明記されていない限り、これらの形態に限定されるものではない。
【００１６】
図１Ａ〜図１Ｃは、本発明に係るプリプレグシート材の断面に関する模式図である。図１Ａは、補強繊維シート層の間に樹脂のみからなる層が形成されたプリプレグシート材に関する断面図である。この例では、プリプレグシート材は、炭素繊維、ガラス繊維等の補強繊維を引き揃えシート状に形成した補強繊維シート層１Ａ〜１Ｃが層状に配列され、これらの補強繊維シート層を一体形成するマトリックス樹脂を備えている。マトリックス樹脂は、異なる熱可塑性樹脂材料からなる２つ樹脂領域２及び３を備え、樹脂領域３が樹脂領域２の両側から挟むように層状に形成されている。そして、補強繊維シート層１Ａ及び１Ｂ並びに補強繊維シート層１Ｂ及び１Ｃの層間に樹脂領域２の樹脂樹脂層２ａ及び２ｂが形成され、補強繊維シート層１Ａ及び１Ｃの外側に樹脂領域３の樹脂層３ａ及び３ｂが形成されている。
【００１７】
そして、樹脂層２ａ及び２ｂが両側に配置された補強繊維シート層１Ｂでは、両側から内部に向かって樹脂領域２の樹脂が補強繊維の間に一部入り込んだ状態となっている。また、樹脂層２ａが内側に配置され外側に樹脂層３ａが配置された補強繊維シート層１Ａ及び樹脂層２ｂが内側に配置され外側に樹脂層３ｂが配置された補強繊維シート層１Ｃでは、内側から樹脂領域２の樹脂が補強繊維の間に一部入り込んだ状態となり、外側から樹脂領域３の樹脂が補強繊維の間に一部入り込んだ状態となっている。そのため、樹脂領域２及び３の間の補強繊維シート層１Ａ及び１Ｃの内部では、補強繊維の間で２つの異なる熱可塑性樹脂材料が互いに入り乱れるように混在して一体化した境界部分が形成されている。
【００１８】
図１Ｂ及び図１Ｃは、補強繊維シート層の内部に樹脂が入り込んで含浸状態となっているプリプレグシート材に関する断面図である。図１Ｂでは、補強繊維シート層１Ａ〜１Ｃの間に樹脂層がほとんど見られず、マトリクス樹脂が補強繊維シート層全体に満遍なく入り込んで含浸した状態となっている。マトリクス樹脂は、異なる熱可塑性樹脂材料からなる２つの樹脂領域２及び３を備え、樹脂領域３が樹脂領域２の両側から挟むように層状に形成されており、各領域の間の境界部分が補強繊維シート層の内部に入り込んでいる。また、図１Ｃでは、補強繊維シート層１Ａ及び１Ｂの２つの層を備え、補強繊維シート層の間には樹脂層がほとんど見られない状態となっている。そして、異なる熱可塑性樹脂材料からなる２つの樹脂領域２及び３が層状に形成されて、各領域の間の境界部分が補強繊維シート層の内部に入り込んでいる。
【００１９】
このように、複数の補強繊維シート層を積層しその厚み方向に異なる熱可塑性樹脂材料からなる複数の樹脂領域を配置して熱可塑性樹脂材料を補強繊維シート層の内部に一部入り込んだ状態で一体化しているので、補強繊維シート層に一部入り込んだ樹脂のアンカー効果により補強繊維シート層及び樹脂領域の間の剥離強度が向上してプリプレグシート材の強度を高めることができる。また、補強繊維シート層に入り込んだ樹脂が補強繊維シート層全体に満遍なく含浸せずに一部空隙を残した半含浸状態にすることで、プリプレグシート材としてのドレープ性を確保することができ、剥離しにくくドレープ性の良好な高品質のプリプレグシート材を得ることができる。
【００２０】
また、厚み方向に異なる熱可塑性樹脂材料からなる複数の樹脂領域を形成しているので、特性の異なる熱可塑性樹脂材料を用いれば、各熱可塑性樹脂材料が有する特性を併せ持つ優れた特性を備えたプリプレグシート材を得ることができる。例えば、表層に靱性の高い熱可塑性樹脂材料を用い、内層に所定温度状態で流動性の高い熱可塑性樹脂材料を用いてプリプレグシート材を構成すれば、プリプレグシート材を複数枚積層して成形加工する場合、流動性の高い熱可塑性樹脂材料が補強繊維シート層全体に満遍なく含浸してボイドのない成形品を得ることができ、また、層間には靱性の高い樹脂層が形成されるため層間剥離が生じにくい成形品とすることができる。
【００２１】
また、ある成形温度に対して流動性の異なる熱可塑性樹脂材料を用いて、表層には流動性の低い材料を配置し、内層には流動性の高い材料を配置することで、積層間において樹脂層を形成することができる。層間に形成された熱可塑性樹脂材料からなる樹脂層により耐衝撃性を向上させることが期待できる。また、表層に耐熱性及び耐溶剤性の高い樹脂を用いてプリプレグシート材を構成すれば、プリプレグシート材を成形加工して得られる成形品に耐熱性及び耐溶剤性を付与することができる。
【００２２】
上述した例では、補強繊維シート層を３層とし、層間及び表層に樹脂層が形成されているが、補強シート層は、２層以上であればよく特に限定されない。また、マトリックス樹脂に用いる熱可塑性樹脂材料は、２種類以上用いてもよく特に限定されない。なお、上述した例では、マトリックス樹脂は、複数種類の熱可塑性樹脂材料が層構成されるようになっているが、複数種類の熱可塑性樹脂材料が混在して明確な層構成となっていない場合でもよく、マトリックス樹脂の少なくとも一部に複数の樹脂領域が形成されていればよい。また、同じ種類の熱可塑性樹脂材料でも特性の異なるものを組み合せてマトリックス樹脂を構成するようにしてもよい。
【００２３】
プリプレグシート材の層構成については、厚さ方向の中心に対して対称となるように補強繊維シート層及び樹脂領域を構成すれば、反り等の変形が抑えられる。
【００２４】
補強繊維シート層に用いる補強繊維としては、炭素繊維、ガラス繊維、セラミック繊維、ポリオキシメチレン繊維、アロマティック・ポリアミド繊維等のＦＲＰに用いられる高強度・高弾性率の無機繊維や有機繊維などが挙げられる。また、これらの繊維が集束した繊維束を複数組み合せてもよい。なお、補強繊維の繊度については特に限定されない。また、補強繊維シート層の厚みは、プリプレグシート材の用途に合わせて適宜設定すればよく特に限定されないが、プリプレグシート材のドレープ性を得るためには、厚みを０．２ｍｍ以下とすることが好ましい。補強繊維シート層の１層における単位面積当りの補強繊維の重量は、８０ｇ／ｍ2以下であることが好ましい。補強繊維の重量が８０ｇ／ｍ2を超えると、厚み方向の繊維本数が増加し、最終的な成形品を製造した場合に繊維の間に樹脂が流れ込みにくくなってボイドが発生する可能性がある。
【００２５】
マトリックス樹脂に用いる熱可塑性樹脂材料としては、ポリプロピレン、ポリエチレン、ポリスチレン、ポリアミド（ナイロン６、ナイロン６６、ナイロン１２など）、ポリアセタール、ポリカーボネート、アクリロニトリル−ブタジエン−スチレン共重合体(ＡＢＳ)、ポリエチレンテレフタレート、ポリブチレンテレフタレート、ポリエーテルイミド、ポリエーテルスルホン、ポリフェニレンスルフィド、ポリエーテルケトン、ポリエーテルエーテルケトンなどが挙げられる。また、これらの熱可塑性樹脂材料を２種類以上混合して、ポリマーアロイにして使用してもよい。
【００２６】
プリプレグシート材は、上述した補強繊維を引き揃えシート状に形成した補強繊維シート材の片面又は両面に、上述した熱可塑性樹脂材料をフィルム状、パウダー状又は不織布状に付着させた熱可塑性樹脂補強シート材を用いて製造することができる。図２では、熱可塑性樹脂補強シート材４は、複数の補強繊維５ｆがサイジング剤等により集束した補強繊維束５ｔを幅方向に複数本引き揃えシート状の補強繊維シート材５に形成した片面に、フィルム状の熱可塑性樹脂シート材６を付着した構成になっている。また、図３Ａ及び図３Ｂでは、熱可塑性樹脂補強シート材７は、補強繊維シート材８及び熱可塑性樹脂シート材９のいずれか一方のシート材の両面に他方のシート材が付着した構成となっている。図３Ａでは、熱可塑性樹脂シート材９の両面に補強繊維シート材８が付着した構成になっており、図３Ｂでは、補強繊維シート材８の両面に熱可塑性樹脂シート材９が付着した構成となっている。
【００２７】
ここで、付着とは、補強繊維シート材の片面又は両面の全面又は複数部分に、熱可塑性樹脂シート材を熱融着させる、又は成型品になった際に力学的特性等に影響を与えない接着剤を薄く塗布して接着させる等して、補強繊維シート材と熱可塑性樹脂シート材をばらけないように一体化させることである。補強繊維シート材に熱可塑性樹脂シート材を熱融着させる場合、補強繊維シート材の表層部分に熱可塑性樹脂シート材が含浸することもあるが、その場合においてもシートとしてのドレープ性は十分にあり、付着の状態にあるといえる。
【００２８】
図３Ａ及び図３Ｂに示す熱可塑性樹脂シート材では、熱可塑性樹脂シート材又は補強繊維シート材のいずれか一方のシート材の両面に他方のシート材を付着させた構成となっているので、両面に同じ材質のシート材が付着することで熱可塑性補強シート材がいずれの片面にもカールすることがない。熱可塑性樹脂補強シート材を薄層化していくと、カール等の変形が生じやすくなるが、図３Ａ及び図３Ｂに示す構成にすることによりシート材の平面状の形態を維持することができる。
【００２９】
そして、図３Ａに示すように、熱可塑性樹脂シート材の両面に補強繊維シート材が付着した熱可塑性樹脂補強シート材の場合には、両シート材の配合割合を所定の値に設定した際に、補強繊維シート材を半分ずつ熱可塑性樹脂シート材の両面に付着させるようになって補強繊維シート材の厚みが薄く設定できる。そのため、補強繊維シート材中を熱可塑性樹脂が含浸する際、含浸距離が短くなる。
【００３０】
熱可塑性樹脂補強シート材を薄層化していく場合、熱可塑性樹脂シート材及び補強繊維シート材の厚さを薄くする必要があるが、熱可塑性樹脂シート材に比べて補強繊維シート材の厚さを薄くすることが容易であることから、熱可塑性樹脂シート材の両面に薄い補強繊維シート材を付着させるようにすることで、熱可塑性樹脂補強シート材をより薄層化して含浸距離を短くすることができる。そのため、さらに短時間で、かつボイドなどの空隙がさらに少なくなった品質の良い成形品を得ることが可能となる。
【００３１】
上述した熱可塑性樹脂補強シート材を用いて図１に示すプリプレグシート材を製造する場合には、図４に示すように、図３Ａに示す熱可塑性樹脂補強シート材７を２枚積層し、その両側に図２に示す熱可塑性樹脂補強シート材４を積層した後その両側から加熱加圧し、熱可塑性樹脂シート材の樹脂が溶融又は軟化して一部が補強繊維シート材の内部に入り込んだ状態となって一体形成することで製造することができる。そして、熱可塑性樹脂シート材６及び熱可塑性樹脂シート材９にそれぞれ異なる熱可塑性樹脂材料を用いることで、厚み方向に異なる熱可塑性樹脂材料からなる複数の樹脂層を形成することができる。例えば、プリプレグシート材の表層に用いる熱可塑性樹脂補強シート材の熱可塑性樹脂材料を内層に比べ所定温度状態で流動性の低いものを用いることにより、成形品になったとき、層間に樹脂層を形成することができ、層間剥離の生じ難い成形品を製造することができる。また、表層に用いる熱可塑性樹脂補強シート材の熱可塑性樹脂材料を内層に比べ融点の高いものを用いることで、加熱した場合に内層の熱可塑性樹脂材料が表層よりも先に溶融していき、内部におけるボイド等の空隙の発生を抑えることができる。
【００３２】
また、薄い熱可塑性樹脂補強シート材を用いることで、異なる熱可塑性樹脂材料が厚み方向に均一に分散した成形品を製造することができ、強度が高まって層間剥離等が生じにくくなる。
【００３３】
上述した例では、４枚の熱可塑性樹脂補強シート材を組み合わせてプリプレグシート材を製造しているが、２枚以上の熱可塑性樹脂補強シート材を組み合せて製造すればよく、特に限定されない。また、熱可塑性樹脂補強シート材にフィルム状の熱可塑性樹脂シート材を用いているが、補強繊維シート材の表面に、パウダー状、織物状、不織布状に形成された熱可塑性樹脂材料を層状に配置して用いることもできる。
【００３４】
図５は、熱可塑性樹脂補強シート材Ｐｓの製造装置に関する概略構成図である。この例では、複数の給糸体１０から繰り出された補強繊維束は、送給機構１１により所定の送り量でニップロール１２から幅方向に配列されて送給される。幅方向に配列された補強繊維束は、開繊機構１３において公知の開繊部１３ａ、縦振動付与部１３ｂ及び横振動付与部１３ｃを通過して幅方向に開繊されていき、幅広の補強繊維シート材Ｔｓが得られる。得られた補強繊維シート材Ｔｓの一方の片面には、離型シートＲｓ及び熱可塑性樹脂材料からなるフィルム状の熱可塑性樹脂シート材Ｈｓが重ね合わされて送給され、他方の片面には離型シートＲｓのみが送給される。
【００３５】
離型シートＲｓは、補強繊維シート材Ｔｓの両面側にそれぞれ配置されたシート供給機構１０１から連続供給される。熱可塑性樹脂シート材Ｈｓは、補強繊維シート材Ｔｓの片面側に配置されたシート供給機構１０２から連続供給され、補強繊維シート材Ｔｓと離型シートＲｓとの間に差し込まれて連続搬送される。補強繊維シート材Ｔｓの一方の片面側に離型シートＲｓ及び熱可塑性樹脂シート材Ｈｓが重ね合わせられ、他方の片面側に離型シートＲｓが重ね合わせられた状態で走行させながら、２連の加熱加圧ロール１０５及び２連の冷却加圧ロール１０６の間を通過して、補強繊維シート材Ｔｓの片面に熱可塑性樹脂シート材Ｈｓを熱融着により貼り合わせて熱可塑性樹脂補強シート材Ｐｓを得る。そして、離型シートＲｓは、シート巻取り機構１０３により巻き取って熱可塑性樹脂補強シート材Ｐｓから分離し、熱可塑性樹脂補強シート材Ｐｓを、製品巻取り機構１０４に巻き取るようになっている。
【００３６】
離型シートＲｓには離型処理された紙つまり離型紙、または、フッ素樹脂シート、熱硬化性ポリイミド樹脂シートなどが使用される。加熱加圧ロール１０５の加熱温度及び加熱加圧力を制御することにより、補強繊維シート材Ｔｓの片面に熱可塑性樹脂シート材Ｈｓを付着させた状態にしたり、補強繊維シート材Ｔｓ中に樹脂を含浸させた状態にすることができる。
【００３７】
ここで、補強繊維シート材Ｔｓへの熱可塑性樹脂シート材Ｈｓの付着とは、補強繊維シート材Ｔｓの片面又は両面の全面又は複数部分に、樹脂を熱融着させる、又は成形品になった際に力学的特性等に影響を与えない接着剤を薄く塗布して接着させるなどして、補強繊維シート材Ｔｓと熱可塑性樹脂シート材Ｈｓとを貼り合わせ、一体化させることである。補強繊維シート材Ｔｓに熱可塑性樹脂シート材Ｈｓを熱融着させる場合、補強繊維シート材Ｔｓの表層部分に樹脂がわずかに含浸することもあるが、その場合においても付着の状態にあるといえる。
【００３８】
ここで、補強繊維シート材Ｔｓへの樹脂の含浸とは、補強繊維シート材を構成する各繊維間の空間に樹脂が入り込み、各繊維と樹脂が一体化されることである。補強繊維シート材の空間のほぼ全体に樹脂が入り込んだ状態を含浸と称することが多いが、本発明では、空間が残った状態の半含浸である状態においても含浸として取り扱うことができる。
【００３９】
なお、図５では、熱可塑性樹脂シート材Ｈｓを補強繊維シート材Ｔｓの片面側のみ供給しているが、両面側にそれぞれ熱可塑性樹脂シート材Ｈｓを供給すれば、補強繊維シート材Ｔｓの両面に熱可塑性樹脂シート材Ｈｓを付着させた熱可塑性樹脂補強シートＰｓを得ることができる。また、図５に示す製造装置において、補強繊維シート材Ｔｓの片面側に熱可塑性樹脂シート材Ｈｓを付着させた熱可塑性樹脂補強シート材Ｐｓを熱可塑性樹脂シート材Ｈｓの代わりにセットし、熱可塑性樹脂補強シート材Ｐｓの熱可塑性樹脂シート材Ｈｓを付着した側を補強繊維シート材Ｔｓに密着するように設定して貼り合わせることで、熱可塑性樹脂シート材Ｈｓの両面に補強繊維シート材Ｔｓを貼り合わせた熱可塑性樹脂補強シート材を製造することができる。
【００４０】
次に、製造された熱可塑性樹脂補強シート材を用いてプリプレグシート材を製造する。図６は、プリプレグシート材Ｑｓの製造装置に関する概略構成図である。この例では、図４に示すように、４枚の熱可塑性樹脂補強シート材Ｐｓを重ね合わせて供給し、重ね合わされた熱可塑性樹脂補強シート材Ｐｓの両面側に離型シートＲｓをさらに重ね合わせるようにシート供給機構２０１から送給する。熱可塑性樹脂補強シート材Ｐｓは、離型シートＲｓが重ね合わされた状態で搬送されて予備加熱加圧部２０４、成形加熱加圧部２０５及び冷却加圧部２０６の間を通過し、４枚の熱可塑性樹脂補強シート材Ｐｓが積層一体化してプリプレグシート材Ｑｓが得られる。
【００４１】
予備加熱加圧部２０４及び成形加熱加圧部２０５は、それぞれ上下ブロック部を備え、図示せぬ熱源により上下ブロック部がそれぞれ予備加熱温度及び成形加熱温度に加熱される。そして、油圧による加圧機構２０４ａ及び２０５ａにより上下ブロック部の間を通過するシート材に圧接して加熱加圧するようになっている。また、冷却加圧部２０６は、上下ブロック部を備え、上下ブロック部の内部に冷却水が供給される。そして、油圧による加圧機構２０６ａにより上下ブロック部の間を通過するシート材に圧接して冷却加圧するようになっている。予備加熱加圧部２０４、成形加熱加圧部２０５及び冷却加圧部２０６の上下ブロック部の搬送路側には、上下にそれぞれシート状のクッション部材２０７及び加圧部材２０８が張設されている。クッション部材２０７としては、膨張黒鉛シート等の耐冷熱性、柔軟性及び圧縮復元性のあるシート材が用いられる。また、加圧部材２０８としては、Ｃ／Ｃコンポジット等の耐熱性、耐衝撃性、熱伝導性を有する板状体が用いられる。
【００４２】
熱可塑性樹脂補強シート材Ｐｓ及び離型シートＲｓは、重ね合わされた状態でクッション部材２０７及び加圧部材２０８の間に差し込まれるように搬送されながら、予備加熱加圧部２０４、成形加熱加圧部２０５及び冷却加圧部２０６で加熱加圧及び冷却加圧された後離型シートＲｓはシート巻取り機構２０２に巻き取られて分離され、４枚の熱可塑性樹脂補強シート材Ｐｓが一体化したプリプレグシート材Ｑｓは製品巻取り機構２０３に巻き取られる。
【００４３】
図７は、プリプレグシート材Ｑｓの別の製造装置に関する概略構成図である。この例では、図５に示す補強繊維シート材Ｔｓ及び熱可塑性樹脂シート材Ｈｓを貼り合わせる機構を用いてプリプレグシート材Ｑｓを製造する。図６に示す製造装置と同様に、４枚の熱可塑性樹脂補強シート材Ｐｓを重ね合わせて送給し、重ね合わせた熱可塑性樹脂補強シート材Ｐｓの両面側に離型シートＲｓをさらに重ね合わせるようにシート供給機構１０１から送給する。熱可塑性樹脂補強シート材Ｐｓは、離型シートＲｓが重ね合わされた状態で搬送されて２連の加熱加圧ロール１０５及び２連の冷却加圧ロール１０６の間を通過し、４枚の熱可塑性樹脂補強シート材Ｐｓが積層一体化してプリプレグシート材Ｑｓが得られる。
【００４４】
図８は、プリプレグシート材を用いて成形品を製造する工程に関する説明図である。この例では、成形品として積層板を製造するようになっており、まず、所定の大きさの複数枚のプリプレグシート材を補強繊維の方向が異なるように重ね合わせた被成形体Ｍを平板状の成形型体３０１の間にセットする。被成形体Ｍがセットされた成形型体３０１を加熱プレス機３０２の加熱プレス型体３０３及び３０４の間にセットする。
【００４５】
加熱プレス型体３０３及び３０４は型面が平面状に形成されており、成形型体３０１に密着した状態で当接して加熱・加圧処理が行われる。成形型体３０１の被成形体Ｍに対する当接部の厚さがすべて均一に設定されているため、加熱プレス型体３０３及び３０４から被成形体への熱伝導性がほぼ均一になり、被成形体Ｍの内部の熱可塑性樹脂材料全体が溶融含浸するようになる。
【００４６】
次に、加熱・加圧処理した成形型体３０１を冷却プレス機３０５の冷却プレス型体３０６及び３０７の間にセットする。冷却プレス型体３０６及び３０７は、型面が平面状に形成されており、成形型体３０１に密着した状態で当接して冷却・加圧処理が行われる。溶融含浸した熱可塑性樹脂材料は、冷却・加圧処理によりムラなく固化して成形され、被成形体Ｍは成形反りのない成形品Ｎに仕上げられる。
【実施例】
【００４７】
［実施例１］
以下の材料を用いて、プリプレグシート材を製造した。
＜使用材料＞
（補強繊維シート材）
炭素繊維束；三菱レイヨン株式会社製（パイロフィルＴＲ５０Ｓ−１５Ｋ、繊維直径約７μｍ、繊維本数１５０００本）
（熱可塑性樹脂シート材）
ポリフェニレンサルファイド（ＰＰＳ）樹脂フィルム（厚さ１５μｍ）
市販のＰＰＳ樹脂ペレットを押出成形によりフィルム状にしたものを用いた。
ポリアミド６（ＰＡ６）樹脂フィルム；三菱樹脂株式会社製（厚さ２０μｍ）
【００４８】
＜製造方法＞
（１）熱可塑性樹脂補強シート材の製造
図５に示す製造装置を用いて、炭素繊維からなる補強繊維シート材の片面にＰＰＳ樹脂フィルムからなる熱可塑性樹脂シート材を貼り合わせた熱可塑性樹脂補強シート材を製造した。まず、元幅約６ｍｍの炭素繊維束を４８ｍｍ間隔で７本配列して開繊処理した。最初の開繊部では、繊維束１本が２４ｍｍの幅まで開繊するように開繊幅を設定し、次の開繊部では２４ｍｍに開繊した開繊糸が４８ｍｍの幅まで開繊するように開繊幅を設定した。炭素繊維束に付与される初期張力を１５０ｇに設定し、炭素繊維束を搬送速度５ｍ／分で搬送した。開繊部における吸引気流の流速（炭素繊維束のない開放状態）は２０ｍ／秒で、開繊される炭素繊維に吹き付けられる熱風の吹き出し温度は１２０℃とした。縦振動付与部は、振動回数６００ｒｐｍで、炭素繊維束を押圧するロールのストローク量は１０ｍｍに設定した。横振動付与部は、振動回数が４５０ｒｐｍで、開繊糸を幅方向に振動させるストローク量は５ｍｍに設定した。なお、縦振動付与部のロールの直径は１０ｍｍ、横振動付与部のロールの直径は２５ｍｍで、それぞれ表面は梨地加工を施している。
【００４９】
以上のように設定した開繊機構に炭素繊維束を搬送して、シート幅約３４０ｍｍの補強繊維シート材を連続形成した。補強繊維シート材は、炭素繊維が幅方向に均一に分散されて隙間が生じておらず、その目付け量は約２１ｇ／ｍ2であった。
【００５０】
連続形成される補強繊維シート材をそのまま連続搬送しながらＰＰＳ樹脂フィルムを離型シートにとともに重ね合わせて挟み込み、加熱加圧ロール及び冷却加圧ロールの間を通過させた。離型シートとして、熱硬化性ポリイミド樹脂フィルム（製品名；ユーピレックスＳ、厚み；２５μｍ、宇部興産株式会社製）を使用した。加熱加圧ロールの温度は２５０℃に設定し、冷却加圧ロールは水冷とし、加熱加圧ロールの線圧は５ｋｇｆ／ｃｍに設定した。加工速度は５ｍ／分である。冷却加圧ロールから搬出後上下両側の離型シートを巻き取り、炭素繊維からなる補強繊維シート材の片面にＰＰＳ樹脂フィルムからなる熱可塑性樹脂シート材が熱融着した熱可塑性樹脂補強シート材を得た。
【００５１】
以上説明した製造方法と同様の方法で、炭素繊維からなる補強繊維シート材の片面にＰＡ６樹脂フィルムからなる熱可塑性樹脂シート材が熱融着した熱可塑性樹脂補強シート材を製造した。次に、製造した熱可塑性樹脂補強シート材を熱可塑性樹脂シート材の代わりに用いて、同様の製造方法で補強繊維シート材を貼り合わせ、熱可塑性樹脂シート材の両面に補強繊維シート材を貼り合わせた熱可塑性樹脂補強シート材を製造した。いずれの製造方法においても、加熱加圧ロールの温度は２２０℃に、冷却加圧ロールは水冷とし、加熱加圧ロールの線圧は５ｋｇｆ／ｃｍに設定した。加工速度は５ｍ／分に設定した。こうして、ＰＡ６樹脂フィルムからなる熱可塑性樹脂シート材の両面に目付け２１ｇ／ｍ2（片面の目付け、両面の合計４２ｇ／ｍ2）の炭素繊維からなる補強繊維シート材が熱融着した熱可塑性樹脂補強シート材を得た。
【００５２】
（２）プリプレグシート材の製造
得られた２種類の熱可塑性樹脂補強シート材を２枚ずつ用いて、図４に示すように重ね合わせて図６に示す製造装置によりプリプレグシート材を製造した。図６に示す製造装置では、予備加熱加圧部、成形加熱加圧部及び冷却加圧部の各ブロック部を幅１０００ｍｍ、シート材の搬送方向長さ３５０ｍｍに設定した。上下ブロック部及びシート材の間には、加圧部材として厚さ２ｍｍのＣ／Ｃコンポジット（株式会社アクロス製）をそれぞれセットして、さらに、上下ブロック部とＣ／Ｃコンポジットとの間には膨張黒鉛シート（ＰＥＲＭＡ―ＦＯＩＬ、厚み０．５ｍｍ、東洋炭素株式会社製）をクッション部材としてセットした。
【００５３】
４枚の熱可塑性樹脂補強シート材は、上から順に、ＰＰＳ樹脂フィルム／炭素繊維シート（上側がＰＰＳ樹脂フィルム側）、炭素繊維シート／ＰＡ６樹脂フィルム／炭素繊維シートを２枚、炭素繊維シート／ＰＰＳ樹脂フィルム（下側がＰＰＳ樹脂フィルム側）となるように重ね合わせて送給した。そして、その上下両面に離型シート（熱硬化性ポリイミドシート、製品名；ユーピレックスＳ、厚み；２５μｍ、宇部興産株式会社製）をさらに重ね合わせ、加圧部材であるＣ／Ｃコンポジットの間に挟み込むように送給し、予備加熱加圧部、成形加熱加圧部及び冷却加圧部を順次通過させた。予備加熱加圧部では加熱温度１５０℃及び加圧力０．１ＭＰａに設定し、成形加熱加圧部では温度３２０℃及び加圧力２ＭＰａに設定し、冷却加圧部では水冷による冷却及び加圧力０．１ＭＰａとした。加工処理では、停止時間つまり加圧時間を約４秒に設定し、加圧時間以外におけるシート材の移動速度は約２秒間で約３４０ｍｍ移動するように設定して、１分間で約３．４ｍ製造する加工速度とした。冷却加圧部から搬出後上下両側の離型シートを巻き取り、加工されたプリプレグシート材を得た。
【００５４】
＜プリプレグシート材の評価＞
ＣＦ目付け約１２６ｇ／ｍ2及び樹脂重量含有率約４０％のプリプレグシート材が得られた。図９は、プリプレグシート材の断面を撮影した写真である。得られたプリプレグシート材は、若干のボイド（色の黒い部分）が存在するものの、各熱可塑性樹脂材料が炭素繊維間に含浸した状態となっている。写真では、多数の小さい白い丸が炭素繊維の断面である。表層にはＰＰＳ樹脂領域（色の薄い部分）が形成され、内層にはＰＡ６樹脂領域（色の濃い部分）が形成されて、それぞれ炭素繊維層の内部に含浸しており、その境界部分は炭素繊維層の内部に入り込んで凹凸状に形成されていることが確認できた。
【００５５】
［実施例２］
＜使用材料＞
補強繊維シート材及び熱可塑性樹脂シート材は、実施例１と同じものを用いた。
【００５６】
＜製造方法＞
（１）熱可塑性樹脂補強シート材の製造
実施例１と同様の２種類の熱可塑性樹脂補強シート材を製造した。
【００５７】
（２）プリプレグシート材の製造
得られた２種類の熱可塑性樹脂補強シート材を２枚ずつ用いて、実施例１の場合と同様に重ね合わせ、図７に示す製造装置によりプリプレグシート材を製造した。４枚の熱可塑性樹脂補強シート材は、上から順に、ＰＰＳ樹脂フィルム／炭素繊維シート（上側がＰＰＳ樹脂フィルム側）、炭素繊維シート／ＰＡ６樹脂フィルム／炭素繊維シートを２枚、炭素繊維シート／ＰＰＳ樹脂フィルム（下側がＰＰＳ樹脂フィルム側）となるように重ね合わせて送給した。そして、その上下両面に離型シート（熱硬化性ポリイミドシート、製品名；ユーピレックスＳ、厚み；２５μｍ、宇部興産株式会社製）をさらに重ね合わせて、加熱加圧ロールに供給した。
【００５８】
加熱加圧ロールの加熱温度は３２０℃に設定し、冷却加圧ロールは水冷とし、加熱加圧ロールの線圧は５ｋｇｆ／ｃｍに設定した。加工速度は５ｍ／分に設定した。冷却加圧ロールから搬出後上下両側の離型シートを巻き取り、プリプレグシート材を得た。
【００５９】
＜プリプレグシート材の評価＞
ＣＦ目付け約１２６ｇ／ｍ2及び樹脂重量含有率約４０％のプリプレグシート材が得られた。図１０は、プリプレグシート材の断面を撮影した写真である。得られたプリプレグシート材は、実施例１と同様に、ＰＰＳ樹脂領域及びＰＡ６樹脂領域の境界部分が炭素繊維層の内部に入り込んで凹凸状に形成されていることが確認できた。また、炭素繊維層の内部には、実施例１に比べてサイズの大きいボイドが多数存在しており、半含浸状態であることが確認できた。
【００６０】
［実施例３］
以下の材料を用いて、プリプレグシート材を製造した。
＜使用材料＞
（補強繊維シート材）
炭素繊維束；三菱レイヨン株式会社製（パイロフィルＴＲ５０Ｓ−１５Ｋ、繊維直径約７μｍ、繊維本数１５０００本）
（熱可塑性樹脂シート材）
ポリエーテルエーテルケトン（ＰＥＥＫ）樹脂フィルム；ビクトレックス株式会社製（厚さ１６μｍ）
ポリエーテルイミド（ＰＥＩ）樹脂フィルム；三菱樹脂株式会社製（厚さ１５μｍ）
【００６１】
＜熱可塑性樹脂材料の流動特性について＞
ＰＥＥＫ樹脂及びＰＥＩ樹脂について、流動特性の違いについて検証した。JIS  K７１９９  キャピラリーレオメータ及びスリットダイレオメータによるプラスチックの流れ特性試験方法に準じ、キャピラリーレオメータを用いて、ＰＥＥＫ樹脂（ビクトレックス社製グレード４５０Ｇ）及びＰＥＩ樹脂（ＳＡＢＩＣ社製Ｕｌｔｅｍ１０００）の見掛け粘度を測定した。温度３７０℃で見掛けせん断速度１．２１６×ｅ2／秒の条件において、ＰＥＥＫ樹脂の見掛け粘度は１．４４７×ｅ3Ｐａ・ｓ、ＰＥＩ樹脂の見掛け粘度は１．００６×ｅ3Ｐａ・ｓであった。この測定結果から、ＰＥＥＫ樹脂の方がＰＥＩ樹脂に比べて粘度が高く、流動性が低い特性を有していることがわかる。
【００６２】
したがって、こうした所定温度状態で流動特性の異なる熱可塑性樹脂材料を用いることで、マトリックス樹脂の内部に異なる樹脂材料からなる複数の樹脂領域を形成することができる。なお、温度状態の設定については、成形圧力との関係で樹脂材料の流動する程度に応じて適宜設定すればよい。
【００６３】
また、同じ種類の樹脂材料でも流動特性が異なる場合には、それらを組み合せることもできる。例えば、ＰＥＩ樹脂では、ＳＡＢＩＣ社製Ｕｌｔｅｍ１０００のメルトフローレート（３３７℃、６．６ｋｇｆ）は９ｇ／１０分で、ＳＡＢＩＣ社製Ｕｌｔｅｍ１０１０ではメルトフローレート（３３７℃、６．６ｋｇｆ）は１７．８ｇ／１０分とされており、同じ樹脂材料でも流動特性か異なっている。この場合には、Ｕｌｔｅｍ１０１０の方が流動性が高いと考えられるため、同じ種類の樹脂材料でも流動性の違いを利用してマトリックス樹脂の内部に異なる樹脂材料からなる複数の樹脂領域を形成することができる。
【００６４】
＜製造方法＞
（１）熱可塑性樹脂補強シート材の製造
実施例１と同様の製造装置を用いて製造した。実施例１と同様に、炭素繊維束を開繊して補強繊維シート材を形成し、熱可塑性樹脂シート材としてＰＥＥＫ樹脂フィルムと重ね合わせて離型シートに挟み込み加熱加圧ロールに供給した。離型シートとして、熱硬化性ポリイミド樹脂フィルム（製品名；ユーピレックスＳ、厚み；２５μｍ、宇部興産株式会社製）を使用した。加熱加圧ロールの温度は３２０℃に設定し、冷却加圧ロールは水冷とし、加熱加圧ロールの線圧は５ｋｇｆ／ｃｍに設定した。冷却加圧ロールから搬出した後上下両側の離型シートを巻き取り、目付け約２１ｇ／ｍ2の炭素繊維からなる補強繊維シート材の片面にＰＥＥＫ樹脂フィルムからなる熱可塑性樹脂シート材が熱融着した熱可塑性樹脂補強シート材を得た。
【００６５】
以上説明した製造方法と同様の方法で、炭素繊維からなる補強繊維シート材の片面にＰＥＩ樹脂フィルムからなる熱可塑性樹脂シート材が熱融着した熱可塑性樹脂補強シート材を製造した。次に、製造した熱可塑性樹脂補強シート材を熱可塑性樹脂シート材の代わりに用いて、同様の製造方法で補強繊維シート材を貼り合わせ、熱可塑性樹脂シート材の両面に補強繊維シート材を貼り合わせた熱可塑性樹脂補強シート材を製造した。いずれの製造方法においても、加熱加圧ロールの温度は３００℃に、冷却加圧ロールは水冷とし、加熱加圧ロールの線圧は５ｋｇｆ／ｃｍに設定した。加工速度は５ｍ／分に設定した。こうして、ＰＥＩ樹脂フィルムからなる熱可塑性樹脂シート材の両面に目付け約２１ｇ／ｍ2（片面の目付け、両面の合計４２ｇ／ｍ2）の炭素繊維からなる補強繊維シート材が熱融着した熱可塑性樹脂補強シート材を得た。
【００６６】
（２）プリプレグシート材の製造
得られた２種類の熱可塑性樹脂補強シート材を２枚ずつ用いて、図４に示すように重ね合わせて実施例１と同様にプリプレグシート材を製造した。
【００６７】
４枚の熱可塑性樹脂補強シート材は、上から順に、ＰＥＥＫ樹脂フィルム／炭素繊維シート（上側がＰＥＥＫ樹脂フィルム側）、炭素繊維シート／ＰＥＩ樹脂フィルム／炭素繊維シートを２枚、炭素繊維シート／ＰＥＥＫ樹脂フィルム（下側がＰＥＥＫ樹脂フィルム側）となるように重ね合わせて送給した。そして、その上下両面に離型シート（熱硬化性ポリイミドシート、製品名；ユーピレックスＳ、厚み；２５μｍ、宇部興産株式会社製）をさらに重ね合わせ、加圧部材であるＣ／Ｃコンポジットの間に挟み込むように送給し、予備加熱加圧部、成形加熱加圧部及び冷却加圧部を順次通過させた。予備加熱加圧部では加熱温度２５０℃及び加圧力０．１ＭＰａに設定し、成形加熱加圧部では温度３８０℃及び加圧力２ＭＰａに設定し、冷却加圧部では水冷による冷却及び加圧力０．１ＭＰａとした。加工処理では、停止時間つまり加圧時間を約４秒に設定し、加圧時間以外におけるシート材の移動速度は約２秒間で約３４０ｍｍ移動するように設定して、１分間で約３．４ｍ製造する加工速度とした。冷却加圧部から搬出後上下両側の離型シートを巻き取り、加工されたプリプレグシート材を得た。
【００６８】
＜プリプレグシート材の評価＞
ＣＦ目付け約１２６ｇ／ｍ2及び樹脂重量含有率約３９％のプリプレグシート材が得られた。プリプレグシート材の断面を撮影した写真を確認したところ、図９に示す写真と同様に、表層にはＰＥＥＫ樹脂層が形成され、内層にはＰＥＩ樹脂層が形成されて、それぞれ炭素繊維層の内部に含浸しており、その境界部分は炭素繊維層に入り込んで凹凸状に形成されていることが確認できた。
【００６９】
得られたプリプレグシート材について、大型純曲げ試験機（ＫＥＳ−ＦＢシリーズ（Kawabata’s Evaluation System for Fabrics）の１つ）を用いて曲げ特性を測定した。得られたプリプレグシート材から繊維方向に長さ１００ｍｍで幅５０ｍｍの長方形状の試験片及び繊維と直角方向に長さ１００ｍｍで幅５０ｍｍの長方形状の試験片を切断して取り出した。２枚の試験片を大型純曲げ試験機にセットして曲げ試験を実施した結果、繊維方向の曲げ剛性は１１９．５×１０-4Ｎ・ｍ2／ｍ、繊維と直角方向の曲げ剛性は３．３×１０-4Ｎ・ｍ2／ｍであった。
【００７０】
［実施例４］
＜使用材料＞
補強繊維シート材及び熱可塑性樹脂シート材は、実施例３と同じものを用いた。
【００７１】
＜製造方法＞
（１）熱可塑性樹脂補強シート材の製造
実施例３と同様の２種類の熱可塑性樹脂補強シート材を製造した。
【００７２】
（２）プリプレグシート材の製造
得られた２種類の熱可塑性樹脂補強シート材を２枚ずつ用いて、実施例２の場合と同様に重ね合わせ、図７に示す製造装置によりプリプレグシート材を製造した。４枚の熱可塑性樹脂補強シート材は、上から順に、ＰＥＥＫ樹脂フィルム／炭素繊維シート（上側がＰＥＥＫ樹脂フィルム側）、炭素繊維シート／ＰＥＩ樹脂フィルム／炭素繊維シートを２枚、炭素繊維シート／ＰＥＥＫ樹脂フィルム（下側がＰＥＥＫ樹脂フィルム側）となるように重ね合わせて送給した。そして、その上下両面に離型シート（熱硬化性ポリイミドシート、製品名；ユーピレックスＳ、厚み；２５μｍ、宇部興産株式会社製）をさらに重ね合わせて、加熱加圧ロールに供給した。
【００７３】
加熱加圧ロールの加熱温度は３４０℃に設定し、冷却加圧ロールは水冷とし、加熱加圧ロールの線圧は５ｋｇｆ／ｃｍに設定した。加工速度は５ｍ／分に設定した。冷却加圧ロールから搬出後上下両側の離型シートを巻き取り、プリプレグシート材を得た。
【００７４】
＜プリプレグシート材の評価＞
ＣＦ目付け約１２６ｇ／ｍ2及び樹脂重量含有率約３９％のプリプレグシート材が得られた。プリプレグシート材の断面を撮影した写真を確認したところ、図１０に示す写真と同様に、ＰＥＥＫ樹脂領域及びＰＥＩ樹脂領域の境界部分が炭素繊維層の内部に入り込んで凹凸状に形成されていることが確認できた。また、炭素繊維層の内部には、実施例３に比べてサイズの大きいボイドが多数存在しており、半含浸状態であることが確認できた。
【００７５】
得られたプリプレグシート材について、大型純曲げ試験機（ＫＥＳ−ＦＢシリーズ（Kawabata’s Evaluation System for Fabrics）の１つ）を用いて曲げ特性を測定した。得られたプリプレグシート材から繊維方向に長さ１００ｍｍで幅５０ｍｍの長方形状試験片及び繊維と直角方向に長さ１００ｍｍで幅５０ｍｍの長方形状の試験片を切断して取り出した。２枚の試験片を大型純曲げ試験機にセットして曲げ試験を実施した結果、繊維方向の曲げ剛性は５７．６×１０-4Ｎ・ｍ2／ｍ、繊維と直角方向の曲げ剛性は０．７×１０-4Ｎ・ｍ2／ｍであった。実施例１で製造された樹脂が十分含浸したプリプレグシート材に比べ、曲げ剛性が低く、曲がり易いプリプレグシート材が得られたことがわかる。
【００７６】
［実施例５］
実施例４により得られた半含浸状態のプリプレグシート材を複数枚積層して図８に示す加熱加圧成型工程を行い、熱可塑性樹脂繊維補強積層板を製造した。実施例４において得られた半含浸状態のプリプレグシート材を用いて、繊維方向を０度として、［４５度／０度／−４５度／９０度］２Ｓの構成となるようにプリプレグシート材を積層し、３００ｍｍ×３００ｍｍのサイズの積層材を製造した。製造した積層材を平板状の成形型体の間にセットした。成形型体の表面には離型剤を塗布した。
【００７７】
ここで、［４５度／０度／−４５度／９０度］２Ｓという表記法は、積層材の構成を表わすもので、４５度、０度、−４５度、９０度は繊維方向を示し、［  ］２Ｓは［  ］内の積層構造を２回繰り返し、厚さ方向に対称（Symmetry）となるように積層することを示している。例えば、［０度／９０度］２Ｓは、０度、９０度、０度、９０度、９０度、０度、９０度、０度の構成で８枚のプリプレグシート材を積層した構造となる。
【００７８】
シート片をセットした成形型体を加熱プレス装置に設置して、加熱温度３７０℃、圧力２ＭＰａで１５分間の加熱プレス成形を行った。その後、成形型体を冷却プレス装置に設置して、圧力２ＭＰａで空気冷却した。約２０分間室温まで冷却したところで、成形型体を取り出し、成形された熱可塑性樹脂繊維補強積層板を得た。
【００７９】
＜熱可塑性樹脂繊維補強積層板の評価＞
０度、９０度、４５度、−４５度の方向に繊維補強された擬似等方で、厚さ約２．２ｍｍの熱可塑性樹脂繊維補強積層板が歪み無く成形できた。図１１は、積層板の断面を撮影した写真である。写真を見ると、半含浸状態のプリプレグシート材を用いて成形したが、ボイドの無い積層板が得られたことがわかる。なお、積層板全体の繊維体積含有率は、得られた積層板の厚み及び炭素繊維の目付け量に基づいて計算すると、約５３％であった。
【００８０】
［実施例６］
実施例５と同様に、実施例４により得られた半含浸状態のプリプレグシート材を複数枚積層した後、図８に示す加熱加圧成形工程を行い熱可塑性樹脂繊維補強積層板を製造した。実施例５と加熱加圧成形の条件を変えることで、層間に樹脂層が形成された積層板を得た。まず、実施例５と同様の方法により、実施例４により得られた半含浸状態のプリプレグシート材を積層し、図８に示すように、積層シート片がセットされた成形型体を加熱プレス装置に設置して、加熱温度３５０℃及び圧力４ＭＰａで１５分間加熱加圧成形を行った。実施例５に比べて低温高圧で加熱加圧成形しているため、低温にすることでシート片の表層のＰＥＥＫ樹脂を流動性の低い状態に設定し、かつ、高圧にすることでＰＥＥＫ樹脂及びＰＥＩ樹脂とも炭素繊維の間への含浸が促進されるように設定した。その後、冷却プレス装置に成形型体を設置し、圧力２ＭＰａで空気冷却した。約２０分間室温まで冷却したところで、成形型体を取り出し、成形された熱可塑性樹脂繊維補強積層板を得た。
【００８１】
＜熱可塑性樹脂繊維補強積層板の評価＞
０度、９０度、４５度、−４５度の方向に繊維補強された擬似等方で、厚さ約２．２ｍｍの熱可塑性樹脂繊維補強積層板が歪み無く成形できた。図１２は、積層板の断面を撮影した写真である。写真を見ると、各層間にＰＥＥＫ樹脂からなる樹脂層が形成されたことが確認された。さらに、半含浸状態のプリプレグシート材を用いて成形したが、層内には大きなボイドもなく、積層板として品質の良いものが成形できた。なお、積層板全体の繊維体積含有率は、得られた積層板の厚み及び炭素繊維の目付け量に基づいて計算すると、約５３％であった。
【００８２】
［実施例７］
実施例５と同様に、実施例４により得られた半含浸状態のプリプレグシート材を複数枚積層した後、図８に示す加熱加圧成形工程を行い熱可塑性樹脂繊維補強積層板を製造した。この例では、実施例５に比べて加熱加圧成形時間の条件を変えて成形を行った。まず、実施例５と同様な方法により、実施例４により得られた半含浸状態のプリプレグシート材を積層し、図８に示すように、積層シート片がセットされた成形型体を加熱プレス装置に設置して、加熱温度３７０℃及び圧力４ＭＰａで３分間加熱加圧成形を行った。実施例５に比べて、高圧で短時間の成形時間に設定した。その後、冷却プレス装置に成形型体を設置し、圧力２ＭＰａで水冷冷却を行った。実施例５及び６に比べて、水冷冷却にすることで短時間で冷却するようにした。約５分間室温まで冷却されたところで、成形型体を取り出し、成形された熱可塑性樹脂繊維補強積層板を得た。
【００８３】
＜熱可塑性樹脂繊維補強積層板の評価＞
０度、９０度、４５度、−４５度の方向に繊維補強された擬似等方で、厚さ約２．２ｍｍの熱可塑性樹脂繊維補強積層板が歪み無く成形できた。図１３は、積層板の断面を撮影した写真である。この例では、熱可塑性樹脂材料の含浸時間を短時間に設定しても十分な含浸が行われることを確認できた。これは、補強繊維シート材の厚さを薄くすることで、厚み方向に配列される補強繊維の数が減少し、樹脂の含浸距離が短くなったことによる効果と考えられる。なお、積層板の繊維体積含有率は、得られた積層板の厚みと炭素繊維の目付け量に基づいて計算すると、約５３％であった。
【００８４】
［実施例８］
半含浸状態のプリプレグシート材及び熱可塑性樹脂補強シート材を複数枚積層した後、図８に示す加熱加圧成型を行い、熱可塑性樹脂繊維補強積層板を製造した。
＜使用材料＞
（補強繊維シート材）
炭素繊維束；三菱レイヨン株式会社製（パイロフィルＴＲ５０Ｓ−１５Ｋ、繊維直径約７μｍ、繊維本数１５０００本）
（熱可塑性樹脂シート材）
ポリフェニレンサルファイド（ＰＰＳ）樹脂フィルム（厚さ５０μｍ）
市販のＰＰＳ樹脂ペレットを押出成形によりフィルム状にしたものを用いた。
ポリアミド６（ＰＡ６）樹脂フィルム；三菱樹脂株式会社製（厚さ２０μｍ）
【００８５】
＜製造方法＞
（１）熱可塑性樹脂補強シート材の製造
実施例１と同様の方法により、厚さ５０μｍのＰＰＳ樹脂フィルムからなる熱可塑性樹脂シート材が目付け２１ｇ／ｍ2の炭素繊維からなる補強繊維シート材の片面に熱融着した熱可塑性樹脂補強シート材、及び、厚さ２０μｍのＰＡ６樹脂フィルムからなる熱可塑性樹脂シート材の両面に目付け２１ｇ／ｍ2（片面の目付け、両面の合計４２ｇ／ｍ2）の炭素繊維からなる補強繊維シート材が熱融着した熱可塑性樹脂補強シート材、の２種類の熱可塑性樹脂補強シート材を製造した。
【００８６】
（２）プリプレグシート材の製造
得られた２種類の熱可塑性樹脂補強シート材をそれぞれ１枚ずつ用いて重ね合わせ、図７に示す製造装置によりプリプレグシート材を製造した。２枚の熱可塑性樹脂補強シート材は、上から順に、ＰＰＳ樹脂フィルム／炭素繊維シート（上側がＰＰＳ樹脂フィルム側）、炭素繊維シート／ＰＡ６樹脂フィルム／炭素繊維シートを重ね合わせて送給した。そして、その上下両面に離型シート（熱硬化性ポリイミドシート、製品名；ユーピレックスＳ、厚み；２５μｍ、宇部興産株式会社製）をさらに重ね合わせて、加熱加圧ロールに供給した。
【００８７】
加熱加圧ロールの加熱温度は３２０℃に設定し、冷却加圧ロールは水冷とし、加熱加圧ロールの線圧は５ｋｇｆ／ｃｍに設定した。加工速度は５ｍ／分に設定した。冷却加圧ロールから搬出後上下両側の離型シートを巻き取り、プリプレグシート材を得た。得られたプリプレグシート材は、実施例２と同様に、層間に樹脂の未含浸部分が拡がって樹脂が半含浸状態となっていた。
【００８８】
＜熱可塑性樹脂繊維補強積層板の製造＞
実施例５と同様に、製造された半含浸状態のプリプレグシート材から、繊維方向を０度方向として、４５度方向に繊維が配列した３００ｍｍ×３００ｍｍのシート片を複数枚切り出した。また、ＰＡ６樹脂フィルムの両面に炭素繊維シートを貼り合わせた熱可塑性樹脂補強シート材から、繊維方向を０度方向として、０度方向、９０度方向、−４５度方向に繊維が配列した３００ｍｍ×３００ｍｍのシート片をそれぞれ複数枚切り出した。
【００８９】
熱可塑性樹脂補強シート材から切り出したシート片を、［０度／−４５度／９０度］Ｓの構成で積層し、その両表層にプリプレグシート材から切り出したシート片を配置して、成形型体の間にセットした。この場合、セットされたシート片の積層構成は、［４５度／０度／−４５度／９０度］Ｓとなっている。
【００９０】
図８に示すように、積層シート片がセットされた成形型体を加熱プレス装置に設置して、加熱温度２８０℃及び圧力４ＭＰａで１５分間加熱加圧成形を行った。その後、冷却プレス装置に成形型体を設置し、圧力２ＭＰａで空気冷却した。約１５分間室温まで冷却したところで、成形型体を取り出し、成形された熱可塑性樹脂繊維補強積層板を得た。
【００９１】
＜熱可塑性樹脂繊維補強積層板の評価＞
０度、９０度、４５度、−４５度の方向に繊維補強された擬似等方の熱可塑性樹脂繊維補強積層板が歪み無く成形できた。図１４は、積層板の−４５度方向と直角方向に切断した断面を撮影した写真である。写真を見ると、両側表層にＰＰＳ樹脂からなる樹脂層が形成されたことが確認された。そして、ＰＰＳ樹脂は、炭素繊維に沿って含浸してＰＡ６樹脂に入り込んだ状態となっていることが確認された。また、半含浸状態のプリプレグシート材を用いて成形したが、層内に大きなボイドは生じておらず、成形板として品質の良いものが成形できたことが確認された。
【符号の説明】
【００９２】
１Ａ〜１Ｃ・・・補強繊維シート層、２・・・樹脂層、３・・・樹脂層、４・・・熱可塑性樹脂補強シート材、５・・・補強繊維シート材、６・・・熱可塑性樹脂シート材、７・・・熱可塑性樹脂補強シート材、８・・・補強繊維シート材、９・・・熱可塑性樹脂シート材、１０・・・給糸体、１１・・・送給機構、１２・・・ニップロール、１３・・・開繊機構、１０１・・・シート供給機構、１０２・・・シート供給機構、１０３・・・シート巻取り機構、１０４・・・製品巻取り機構、１０５・・・加熱加圧ロール、１０６・・・冷却加圧ロール、２０１・・・シート供給機構、２０２・・・シート巻取り機構、２０３・・・製品巻取り機構、２０４・・・予備加熱加圧部、２０５・・・成形加熱加圧部、２０６・・・冷却加圧部、３０１・・・成形型体、３０２・・・加熱プレス機、３０３・・・加熱プレス型体、３０４・・・加熱プレス型体、３０５・・・冷却プレス機、３０６・・・冷却プレス型体、３０７・・・冷却プレス型体
【図１Ａ】
0005920690.tif 000002
【図１Ｂ】
0005920690.tif 000003
【図１Ｃ】
0005920690.tif 000004
【図２】
0005920690.tif 000005
【図３Ａ】
0005920690.tif 000006
【図３Ｂ】
0005920690.tif 000007
【図４】
0005920690.tif 000008
【図５】
0005920690.tif 000009
【図６】
0005920690.tif 000010
【図７】
0005920690.tif 000011
【図８】
0005920690.tif 000012
【図９】
0005920690.tif 000013
【図１０】
0005920690.tif 000014
【図１１】
0005920690.tif 000015
【図１２】
0005920690.tif 000016
【図１３】
0005920690.tif 000017
【図１４】
0005920690.tif 000018